КЕРАМИЧЕСКАЯ МАССА ДЛЯ ИЗГОТОВЛЕНИЯ БУСИН, ВСТАВОК К ЮВЕЛИРНЫМ ИЗДЕЛИЯМ
CERAMIC MASS FOR PRODUCING OF BEADS AND JEWELLERY INSERTS

Изобретение касается составов керамических масс, которые могут быть использованы для изготовления бусин, а также вставок, заменяющих «камень» в ювелирных изделиях (кольцах, запонках, брошах и др.).
Известна керамическая масса состава, мас.%: глина 40,0-60,0; молотые минеральные отходы 40,0-60,0 (1). Такая масса не пригодна для использования в ювелирной промышленности.
Наиболее близким аналогом заявленной керамической массы является керамическая масса для изготовления искусственного камня (гранита) в виде гранул, содержащая глинистое сырье и 10-25 мас.% корунда, достаточно крупнозернистого, чтобы образовать вкрапления в готовом изделии (2).
Задача изобретения состоит в получении керамической массы, пригодной к применению в ювелирной промышленности.
Технический результат достигается тем, что керамическая масса для изготовления бусин, вставок к ювелирным изделиям, содержащая глинистое сырье и корунд, характеризуется тем, что в качестве корунда использованы измельченные и просеянные через сетку №014 отходы обработки рубина/сапфира при следующем соотношении компонентов, мас.%: глинистое сырье 78,0-82,0, указанные отходы обработки рубина/сапфира 18,0-22,0.
В качестве глинистого сырья возможно использование легкоплавких беложгущихся глин или каолина. В составе керамической массы используют отходы обработки разновидностей корунда: рубина, сапфира. Возможно использование отходов обработки синтетического корунда.
В таблице приведены составы керамической массы для изготовления бусин, вставок к ювелирным изделиям.
Приготовление керамической массы поясняется следующим примером.
Компоненты дозируют в требуемых количествах, например, согласно составу 2 таблицы.
Таблица
Компоненты
Состав, мас.%
1
2
3
4
Глинистое сырье
78,0
80,0
82,0
80,0
отходы обработки:
рубина
22,0
10
-
-
сапфира
-
10,0
18,0
-
синтетического корунда
-
-
-
20,0
Отходы обработки корунда (рубина, сапфира) измельчают, просеивают через сетку №014, смешивают с глинистым сырьем (каолином) и готовят керамическую массу с влажностью 17-22%. Из полученной массы формуют пластическим способом бусины или вставки к ювелирным изделиям, которые сушат при температуре 45-65°С и обжигают при температуре 950-1150°С. Полученные полуфабрикаты шлифуют, полируют. В результате получают бусины или вставки белого цвета с красными и синими вкраплениями.
Источники информации
1. SU 622789, C04B 33/00,1978.
2. GB 1290844, C04B 33/32, 1972.